Brevet FR3044945A1 (20170616)
REVENDICATIONS1. Procédé de fabrication d'un revêtement abradable à densité variable, comprenant les étapes suivantes : fourniture d'un substrat (32) comportant une première portion (33) dont la surface (33s) se situe à un premier niveau (A) et une deuxième portion (34), dont la surface (34s) se situe à un deuxième niveau (B) 10 différent du premier niveau ; dépôt d'un matériau précurseur (35) sur les première et deuxième portions (33,\n<CLM>\1\tdu substrat (32) ; compression du matériau précurseur (35) entre le substrat (32) et une surface d'appui (42) ; et 15 frittage du matériau précurseur (35) ainsi comprimé pour obtenir un revêtement abradable (36) comprenant une première partie (36a), en regard de la première portion (33) du substrat (32), possédant une première densité et une deuxième partie (36b), en regard de la deuxième portion (34) du substrat (32), possédant une deuxième densité distincte 20 de la première.\n<CLM>\1\tProcédé selon la revendication 1, dans lequel la deuxième portion (34) du substrat (32) est obtenue par usinage d'au moins une rainure (31) dans une ébauche (30) du substrat. 25\n<CLM>\1\tProcédé selon la revendication 1 ou 2, dans lequel la surface d'appui (42) est continue et rectiligne au moins selon une direction transverse aux première et deuxième portions (33,\n<CLM>\1\tdu substrat (32). 30\n<CLM>\1\tProcédé selon l'une quelconque des revendications 1 à 3, dans lequel la première partie (36a) du revêtement abradable (36) possède un taux de porosité final inférieur à 15%, de préférence inférieur à 5%.\n<CLM>\1\tProcédé selon l'une quelconque des revendications 1 à 4, dans 35 lequel la deuxième partie (36b) du revêtement abradable (36) possède un taux de porosité final supérieur à 20%, de préférence supérieur à 30%. 3044945 13\n<CLM>\1\tProcédé selon l'une quelconque des revendications 1 à 5, comprenant en outre, avant l'étape de dépôt du matériau précurseur sur les première et deuxième portions du substrat, une étape de formation par frittage d'une couche talon (137), dont le taux de porosité final est inférieur à 15%, sur la deuxième portion du substrat (132).\n<CLM>\1\tProcédé selon l'une quelconque des revendications 1 à 6, comprenant en outre, après l'étape de frittage du matériau précurseur, une étape de formation par frittage d'une couche de surface (238), dont le taux de porosité final est inférieur à 15%, sur au moins une partie du revêtement abradable (236).\n<CLM>\1\tProcédé selon l'une quelconque des revendications 1 à 7, dans lequel le substrat est un secteur d'anneau (11).\n<CLM>\1\tProcédé selon l'une quelconque des revendications 1 à 8, dans lequel le substrat (32) possède un canal longitudinal (31) encadré par deux épaulements longitudinaux (33), les épaulements (33) faisant partie de la première portion du substrat et le fond du canal (31) faisant partie de la deuxième portion du substrat.\n<CLM>\1\tPiste abradable à densité variable, comprenant une première partie (36a) comportant un matériau fritté possédant une première densité, et une deuxième partie (36b), contiguë à la première portion (36a) et affleurant cette dernière, comportant un matériau fritté possédant une deuxième densité distincte de la première densité.\n<CLM>\1\tAnneau de turbine ou de compresseur comprenant une piste abradable (20) selon la revendication\n<CLM>\1\t12. Turbomachine comprenant une piste abradable (20) selon la revendication 10 ou un anneau de turbine (10) ou de compresseur selon la revendication 11.